(57)【要約】【課題】引裂強度及び耐摩耗性に優れたゴム組成物が得ることができる共役ジエン重合体組成物及びその製造方法を提供することを目的とする。【解決手段】共役ジエン化合物とポリアルケナマーとを混合する工程と、共役ジエン化合物を重合する工程とを含む、共役ジエン重合体組成物の製造方法。【選択図】なし【特許請求の範囲】
【請求項１】
共役ジエン化合物とポリアルケナマーとを混合する工程と、前記工程で得られた混合物中の共役ジエン化合物を重合する工程とを含む、共役ジエン重合体組成物の製造方法。
【請求項２】
ポリアルケナマーは、ポリペンテナマー、ポリヘプテナマー、ポリオクテナマー、ポリデセナマー及びポリドデセナマーからなる群より選ばれる少なくとも１種を含む、請求項１に記載の共役ジエン重合体組成物の製造方法。
【請求項３】
共役ジエン化合物に対するポリアルケナマーの質量比は、０．０００１〜０．１である、請求項１又は２に記載の共役ジエン重合体組成物の製造方法。
【請求項４】
共役ジエン化合物を重合する工程は、共役ジエン化合物をシス−１，４−重合する工程を含む、請求項１〜３のいずれか一項に記載の共役ジエン重合体組成物の製造方法。
【請求項５】
共役ジエン化合物を重合する工程は、共役ジエン化合物をシンジオタクチック−１，２−重合する工程を含む、請求項１〜４のいずれか一項に記載の共役ジエン重合体組成物の製造方法。  
【請求項６】
請求項１〜５いずれか一項に記載の共役ジエン重合体組成物の製造方法により得られる、共役ジエン重合体組成物。
【請求項７】
共役ジエン化合物のシス−１，４−重合体と、共役ジエン化合物のシンジオタクチック−１，２−重合体と、ポリアルケナマーとを含む、共役ジエン重合体組成物。
【請求項８】
ポリアルケナマーの含有量は、０．１〜２５質量％である、請求項６又は７に記載の共役ジエン重合体組成物。
【請求項９】
請求項６〜８のいずれか一項に記載の共役ジエン重合体組成物を含む、ゴム組成物。
【請求項１０】
請求項９に記載のゴム組成物を用いたタイヤ。
【発明の詳細な説明】
【技術分野】
【０００１】
本発明は共役ジエン重合体組成物、及びその製造方法に関する。
【背景技術】
【０００２】
共役ジエン重合体の機能・特性を向上させることを目的として、共役ジエン重合体に種々の高分子化合物を混合した共役ジエン重合体組成物やゴム組成物が提案されている。
特許文献１には、液状ブタジエンゴムとポリオクテナマーとを含むゴム組成物が開示されている。特許文献２には、天然ゴムとポリイソプレンとポリオクテナマーとを含むゴム組成物が開示されている。特許文献３にはポリオクテナマーとポリブタジエンの混合物を含む接着剤が開示されている。
【先行技術文献】
【特許文献】
【０００３】
【特許文献１】特開２０１７−０３１３５８号公報
【特許文献２】特開２００８−１８９２９８号公報
【特許文献３】国際公開第２０１６／１０２３９３号
【発明の概要】
【発明が解決しようとする課題】
【０００４】
しかし、特許文献１〜３には、引裂強度及び耐摩耗性に優れたゴム組成物を得ることができる共役ジエン重合体組成物は開示されていない。本発明は、引裂強度及び耐摩耗性に優れたゴム組成物を得ることができる共役ジエン重合体組成物及びその製造方法を提供することを目的とする。
【課題を解決するための手段】
【０００５】
本発明は、以下に関する。
［１］共役ジエン化合物とポリアルケナマーとを混合する工程と、前記工程で得られた混合物中の共役ジエン化合物を重合する工程とを含む、共役ジエン重合体組成物の製造方法。
［２］ポリアルケナマーは、ポリペンテナマー、ポリヘプテナマー、ポリオクテナマー、ポリデセナマー及びポリドデセナマーからなる群より選ばれる少なくとも１種を含む、［１］の共役ジエン重合体組成物の製造方法。
［３］共役ジエン化合物に対するポリアルケナマーの質量比は、０．０００１〜０．１である、［１］又は［２］の共役ジエン重合体組成物の製造方法。
［４］共役ジエン化合物を重合する工程は、共役ジエン化合物をシス−１，４−重合する工程を含む、［１］〜［３］のいずれかの共役ジエン重合体組成物の製造方法。
［５］共役ジエン化合物を重合する工程は、共役ジエン化合物をシンジオタクチック−１，２重合する工程を含む、［１］〜［４］のいずれかの共役ジエン重合体組成物の製造方法。
［６］［１］〜［５］のいずれかの共役ジエン重合体組成物の製造方法により得られる、共役ジエン重合体組成物。
［７］共役ジエン化合物のシス−１，４−重合体と、共役ジエン化合物のシンジオタクチック−１，２−重合体と、ポリアルケナマーとを含む、共役ジエン重合体組成物。
［８］ポリアルケナマーの含有量は、０．１〜２５質量％である、［６］又は［７］の共役ジエン重合体組成物。
［９］［６］〜［８］の共役ジエン重合体組成物を含む、ゴム組成物。
［１０］［９］のゴム組成物を用いたタイヤ。
【発明の効果】
【０００６】
本発明により、引裂強度及び耐摩耗性に優れたゴム組成物を得ることができる共役ジエン重合体組成物及びその製造方法を提供することができる。
【発明を実施するための形態】
【０００７】
＜共役ジエン重合体組成物の製造方法＞
共役ジエン重合体組成物の製造方法は、共役ジエン化合物とポリアルケナマーとを混合する工程と、前記工程で得られた混合物中の共役ジエン化合物を重合する工程とを含む。共役ジエン化合物とポリアルケナマーとの混合し、混合物中の共役ジエン化合物を重合することで、共役ジエン重合体とポリアルケナマーとの化学的又は物理的な結合（相互作用）が強くなり、引裂強度及び耐摩耗性に優れたゴム組成物を得ることができる共役ジエン重合体組成物を製造することができる。
【０００８】
（共役ジエン化合物とポリアルケナマーとを混合する工程）
共役ジエン化合物とポリアルケナマーとを混合する工程では、共役ジエン化合物とポリアルケナマーとを混合する。前記成分以外に共役ジエン化合物以外の共重合化合物や炭化水素溶媒を更に混合することもできる。
【０００９】
（共役ジエン化合物）
共役ジエン化合物とは共役ジエン結合を有する化合物であり、具体的には、１，３−ブタジエン、イソプレン、２−エチル−１，３−ブタジエン、２，３−ジメチルブタジエン、２−フェニル−１，３−ブタジエン、１，３−ペンタジエン、２−メチル−１，３−ペンタジエン、３−メチル−１，３−ペンタジエン、４−メチル−１，３−ペンタジエン、１，３−ヘキサジエン、２，４−ヘキサジエン等が挙げられるが、１，３−ブタジエンが好ましい。引裂強度及び耐摩耗性に優れたゴム組成物を得ることができる共役ジエン重合体組成物を得ることができる。
なお、共役ジエン化合物は、１種を単独で用いてもよく、２種類以上を組み合わせて用いてもよい。
【００１０】
（ポリアルケナマー）
ポリアルケナマーとは、シクロオレフィンの開環重合によって得られるポリマーであり、環状ポリマー（環状ポリアルケナマー）及び直鎖状ポリマー（直鎖状ポリアルケナマー）の両方を含んでいる。
ポリアルケナマーは、特に制限されないが、ポリペンテナマー、ポリヘプテナマー、ポリオクテナマー、ポリデセナマー及びポリドデセナマーからなる群より選ばれる少なくとも１種を含むことが好ましく、ポリオクテナマーがより好ましい。引裂強度及び耐摩耗性に優れたゴム組成物を得ることができる共役ジエン重合体組成物を得ることができる。
ポリオクテナマーとしては、例えば、ＶＥＳＴＥＮＡＭＥＲ（登録商標）８０１２（エボニック製）、ＶＥＳＴＥＮＡＭＥＲ（登録商標）８０２０（エボニック製）を挙げることができる。
【００１１】
（共重合化合物）
共役ジエン化合物以外の共重合化合物としては、スチレン、α−メチルスチレン等の芳香族ビニル化合物が挙げられる。なお、共役ジエン化合物以外の共重合化合物は、１種を単独で用いてもよく、２種類以上を組み合わせて用いてもよい。
【００１２】
（炭化水素溶媒）
炭化水素溶媒としては、トルエン、ベンゼン、キシレン等の芳香族炭化水素、ｎ−ヘキサン、ブタン、ヘプタン、ペンタン等の脂肪族炭化水素、シクロヘキサン、シクロペンタン等の脂環族炭化水素、シス−２−ブテン、トランス−２−ブテン等のオレフィン系炭化水素、ミネラルスピリット、ソルベントナフサ及びケロシン等の炭化水素系溶媒、塩化メチレン等のハロゲン化炭化水素系溶媒などが挙げられる。
前記炭化水素溶媒の中でも、シスおよびトランス−２−ブテンを主成分とし、１−ブテン、ｎ−ブタンなどを含む炭素数４の炭化水素混合物であるＣ４留分と、シクロペンタン、シクロヘキサン等の環状脂肪族炭化水素とを含む混合溶媒が好ましく、環状脂肪族炭化水素の中では、安全性が高く、製造コストを抑える観点から、シクロヘキサンが特に好ましい
【００１３】
（各成分の割合）
共役ジエン化合物に対するポリアルケナマーの割合（質量比）は、０．０００１〜０．１が好ましく、０．００１〜０．０７がより好ましく、０．００２〜０．０５が更に好ましく、０．００３〜０．０２が特に好ましい。重合活性を低下させることなく、引裂強度及び耐摩耗性に優れたゴム組成物を得ることができる共役ジエン重合体組成物を製造することができる。
【００１４】
（各成分の混合）
共役ジエン化合物と、ポリアルケナマーと、場合により炭化水素溶媒との混合方法は、特に制限はないが、撹拌機で混合することが好ましく、混合時間は０．１〜２４時間が好ましく、混合温度は０〜８０℃が好ましい。
【００１５】
（共役ジエン化合物を重合する工程）
共役ジエン化合物を重合する工程では、前記工程で得られた混合物中の共役ジエン化合物の重合を行い、共役ジエン重合体組成物を得る。共役ジエン化合物を重合する工程は、共役ジエン化合物をシス−１，４−重合する工程及び／又は共役ジエン化合物をシンジオタクチック−１，２−重合する工程を含むことが好ましい。
【００１６】
（共役ジエン化合物をシス−１，４−重合する工程）
シス−１，４−重合とは、共役ジエン化合物を配位アニオン重合により共役ジエン化合物主鎖部の１番と４番の炭素同士を付加重合させシス型幾何異性体となる重合である。共役ジエン化合物をシス−１，４−重合する工程は、特に制限されないが、コバルト化合物と、有機アルミニウム化合物と、水とを含む触媒を用いて共役ジエン化合物を重合することが好ましい。引裂強度及び耐摩耗性に優れたゴム組成物を得ることができる共役ジエン重合体組成物を製造することができる。
【００１７】
（コバルト化合物）
コバルト化合物としては、例えば、コバルト（II）アセチルアセトナート、コバルト（III）アセチルアセトナートなどコバルトのβ−ジケトン錯体、コバルトアセト酢酸エチルエステル錯体のようなコバルトのβ−ケト酸エステル錯体、コバルトオクトエート、コバルトナフテネート、コバルトベンゾエートなどの炭素数６以上の有機カルボン酸のコバルト塩、塩化コバルトピリジン錯体、塩化コバルトエチルアルコール錯体などのハロゲン化コバルト錯体などを挙げることができるが、コバルトオクトエート（オクチル酸コバルト）が好ましい。
【００１８】
（有機アルミニウム化合物）
有機アルミニウムとしては、ハロゲン化有機アルミニウム化合物、非ハロゲン化有機アルミニウム化合物などを用いることができる。
ハロゲン化有機アルミニウム化合物としては、ジメチルアルミニウムクロライド、ジエチルアルミニウムクロライド等のジアルキルアルミニウムクロライド、セスキエチルアルミニウムクロライド等のアルキルアルミニウムセスキクロライド、エチルアルミニウムジクロライド等のアルキルアルミニウムジクロライド、ジアルキルアルミニウムブロマイド、アルキルアルミニウムセスキブロマイド等を挙げることができる。これらのハロゲン化有機アルミニウム化合物のうち、ジメチルアルミニウムクロライド、ジエチルアルミニウムクロライド等のジアルキルアルミニウムクロライドが好ましい。
【００１９】
非ハロゲン化有機アルミニウム化合物としては、一般式ＡｌＲ３（但し、Ｒは炭素原子数１〜１０の炭化水素基を示す）により表わされるトリアルキルアルミニウムを用いることができる。トリアルキルアルミニウムの例としては、トリメチルアルミニウム、トリエチルアルミニウム、トリ−ｎ−プロピルアルミニウム、トリイソプロピルアルミニウム、トリ−ｎ−ブチルアルミニウム、トリイソブチルアルミニウム、トリペンチルアルミニウム、トリヘキシルアルミニウム、トリシクロヘキシルアルミニウム、トリオクチルアルミニウム、トリフェニルアルミニウム、トリ−ｐ−トリルアルミニウム、トリベンジルアルミニウムを挙げることができるが、トリエチルアルミニウムが好ましい。
なお、トリアルキルアルミニウム内のアルキル基は、互いに同一でも、あるいは異なっていてもよい。
また、非ハロゲン化有機アルミニウム化合物としては、ジエチルアルミニウムハイドライド、ジイソブチルアルミニウムハイドライド及びセスキエチルアルミニウムハイドライドなどの水素化有機アルミニウム化合物を用いることもできる。
これらの有機アルミニウム化合物は、１種を単独で用いても、２種類以上を併用することもでき、２種類以上を併用の場合、ハロゲン化有機アルミニウム化合物と非ハロゲン化有機アルミニウム化合物とを併用することが好ましい。
【００２０】
（その他の成分）
共役ジエン重合体の分子量を調節することを目的として分子量調節剤を使用することができる。分子量調節剤としては、例えばシクロオクタジエン、アレン、メチルアレン（１，２−ブタジエン）などの非共役ジエン類、又はエチレン、プロピレン、ブテン−１などのα−オレフィン類を使用することができる。また、重合時のゲルの生成をさらに抑制するため、公知のゲル化防止剤を使用することができる。
【００２１】
（各成分の混合順序）
触媒成分の混合順序に特に制限はないが、水と有機アルミニウム化合物とをあらかじめ混合し、熟成して用いることが好ましい。熟成時間は０．１〜２４時間が好ましく、熟成温度は０〜８０℃が好ましい。
【００２２】
（各成分の割合）
有機アルミニウム化合物の量は、共役ジエン化合物１ｍｏｌ当たり、０．１ｍｍｏｌ以上、特に０．５〜５０ｍｍｏｌであることが好ましい。
有機アルミニウム化合物の量は、水１ｍｏｌ当たり、１．５〜３．０ｍｏｌが好ましく、１．６〜２．７ｍｏｌがより好ましく、１．７〜２．４ｍｏｌが特に好ましい。触媒活性が向上させ、シス−１，４構造含有率を高くし、分子量を好ましい範囲に調節することができる。また、重合時のゲルの発生を抑制することができる。
コバルト化合物の量は、共役ジエン化合物１ｍｏｌ当たり、１．２〜２．７μｍｏｌが好ましく１．３〜２．６μｍｏｌがより好ましく、１．３〜２．５μｍｏｌが特に好ましい。
【００２３】
（重合温度）
共役ジエン化合物をシス−１，４−重合する温度は、０℃〜１００℃以下が好ましく、１０〜１００℃がより好ましく、２０〜８０℃が特に好ましい。重合時間は、１０分〜２時間が好ましい。また、シス−１，４−重合後の反応液中の共役ジエン重合体組成物の濃度が５〜２６質量％となるように、シス−１，４−重合を行うことが好ましい。重合は、重合槽（重合器）内にて溶液を攪拌混合して行うことが好ましい。  
【００２４】
（後処理工程）
重合反応が所定の重合率に達した後、常法に従って公知の老化防止剤を添加することができる。老化防止剤としては、フェノール系の２，６−ジ−ｔ−ブチル−ｐ−クレゾール（ＢＨＴ）、リン系のトリノニルフェニルフォスファイト（ＴＮＰ）、並びに硫黄系の４，６−ビス（オクチルチオメチル）−ｏ−クレゾール及びジラウリル−３，３’−チオジプロピオネート（ＴＰＬ）などが挙げられる。これらを単独でも２種以上組み合わせて用いてもよく、老化防止剤の添加は共役ジエン重合体組成物１００質量部に対して０．００１〜５質量部である。
重合反応は、重合溶液にメタノール及びエタノールなどのアルコール、又は水などの極性溶媒を大量に投入する方法、塩酸及び硫酸などの無機酸、酢酸及び安息香酸などの有機酸、又は塩化水素ガスを重合溶液に導入する方法など、それ自体公知の方法を用いて停止する。次いで、通常の方法に従い、生成したビニル・シス−ポリブタジエンを分離、洗浄、続いて乾燥する。
なお、シス−１，４−重合に引き続いて、後述するシンジオタクチック−１，２−重合を行う場合は、シンジオタクチック−１，２−重合の後に前記後処理工程を行うことが好ましい。
【００２５】
（共役ジエン化合物をシンジオタクチック−１，２−重合する工程）
シンジオタクチック−１，２−重合とは、共役ジエン化合物を配位アニオン重合により共役ジエン化合物主鎖部の１番と２番の炭素同士を付加重合させ不斉炭素原子の絶対配置が交互のシンジオタクチック立体規則となる重合である。共役ジエン化合物をシンジオタクチック−１，２−重合する工程は、シス−１，４−重合の前に実施してもよいし、シス−１，４−重合の後に実施してもよいが、シス−１，４−重合後に行うことが好ましい。
共役ジエン化合物をシンジオタクチック−１，２−重合する工程は、特に制限されないが、コバルト化合物、水、有機アルミニウム化合物、硫黄含有化合物を用いて、共役ジエン化合物をシンジオタクチック−１，２重合することが好ましい。より引裂強度及び耐摩耗性に優れたゴム組成物を得ることができる共役ジエン重合体組成物を製造することができる。
【００２６】
（共役ジエン化合物）
共役ジエン化合物は、前記シス−１，４−重合時の残分（未反応の共役ジエン化合物）を使用することができるが、シス−１，４−重合により得られた重合反応混合物に前記共役ジエン化合物を更に混合することが好ましい。共役ジエン化合物を更に混合する場合は、シス−１，４−重合時に使用した共役ジエン化合物と同じ共役ジエン化合物を混合することがより好ましい。
共役ジエン化合物の混合割合は、重合反応混合物１００重量部当たり１〜５０質量部が好ましく、１〜２０質量部がより好ましい。シンジオタクチック−１，２−重合により得られるシンジオタクチック−１，２−ポリブタジエンの収量を増大させることができる。
【００２７】
（コバルト化合物）
コバルト化合物は、前記シス−１，４−重合時のコバルト化合物を使用することができるが、シス−１，４−重合により得られた重合反応混合物に前記コバルト化合物を更に混合することが好ましい。コバルト化合物を更に混合する場合は、シス−１，４−重合時に使用したコバルト化合物と同じコバルト化合物を混合することがより好ましい。
前記共役ジエン化合物１ｍｏｌに対するコバルト化合物の量は、２．５〜１８.０μｍｏｌが好ましく、２．７〜１７．５μｍｏｌがより好ましく、２．９〜１７．０μｍｏｌがさらに好ましく、２．９〜１６．０μｍｏｌが特に好ましい。シンジオタクチック−１，２−重合触媒として十分な活性が得られる。また、シンジオタクチック−１，２−ポリブタジエン樹脂の分子量が高くなり、ゴム組成物とした際に十分な補強効果を得ることが出来る。
なお。前記共役ジエン化合物１ｍｏｌに対するコバルト化合物の量は、シンジオタクチック−１，２−重合の際に、更に共役ジエン化合物を混合した場合には、追加された共役ジエン化合物も含んだ共役ジエン化合物１ｍｏｌに対するコバルト化合物の量である。
【００２８】
（有機アルミニウム化合物）
有機アルミニウムとしては、非ハロゲン化有機アルミニウム化合物を用いることが好ましく、前記非ハロゲン化有機アルミニウム化合物が挙げられるが、トリメチルアルミニウム、トリエチルアルミニウム、トリイソブチルアルミニウム、トリｎ−ヘキシルアルミニウム、トリフェニルアルミニウムが好ましく、トリメチルアルミニウムがより好ましい。
なお、有機アルミニウム化合物として、前記シス−１，４−重合で用いた有機アルミニウム化合物の残部（未反応の有機アルミニウム化合物）を用いることもできる。
有機アルミニウム化合物は、共役ジエン化合物１ｍｏｌ当たり０．１ｍｍｏｌ以上であることが好ましく、０．５〜５０ｍｍｏｌがより好ましい。
【００２９】
（硫黄含有化合物）
硫黄含有化合物とは、硫黄を含む化合物であり、二硫化炭素、イソチオシアン酸フェニル、キサントゲン酸化合物等が挙げられるが、二硫化炭素が好ましい。
硫黄含有化合物の濃度は、２０ｍｍｏｌ／Ｌ以下であることが好ましく、０．０１〜１０ｍｍｏｌ／Ｌであることがより好ましい。
【００３０】
（重合条件）
シンジオタクチック−１，２−重合を行う温度は、−５〜１００℃が好ましく、−５〜８０℃が特に好ましい。重合時間は、１０分〜２時間の範囲が好ましい。シンジオタクチック−１，２−重合後の共役ジエン重合体組成物の濃度が９〜２９質量％となるように、シンジオタクチック−１，２−重合を行うことが好ましい。重合は、重合槽（重合器）内にて重合溶液を攪拌混合して行うことが好ましい。
【００３１】
＜共役ジエン重合体組成物＞
共役ジエン重合体組成物は、共役ジエン重合体とポリアルケナマーとを含む。共役ジエン重合体組成物中の共役ジエン重合体とポリアルケナマーとは、物理的結合（例えば、共役ジエン重合体とポリアルケナマーとの物理的な絡み合いが多い）及び／又は化学的結合（例えば、グラフト体を形成）を有しているため、引裂強度及び耐摩耗性に優れたゴム組成物を得ることができる。
【００３２】
（共役ジエン重合体）
共役ジエン重合体は、前記共役ジエン重合体組成物の製造方法における共役ジエン化合物を重合する工程で得られる共役ジエン重合体を含むことが好ましく、共役ジエン化合物をシス−１，４−重合して得られた共役ジエン重合体（共役ジエン化合物のシス−１，４−重合体）を含むことがより好ましく、シス−１，４−ポリブタジエンを含むことが特に好ましい。また、シス−１，４−ポリブタジエンのシス−１，４−構造の割合は、９８．５％以上であることが好ましく、９９％以上であることがより好ましい。シス−１，４−構造の割合を高くすることで、低燃費性を向上させることができる。
また、共役ジエン重合体は、共役ジエン化合物をシンジオタクチック−１，２−重合して得られた共役ジエン重合体（共役ジエン化合物のシンジオタクチック−１，２−重合体）を含んでもよく、トランスポリイソプレン、トランスポリブタジエン、シンジオタクチック−１，２−ポリブタジエンを含むことが好ましく、シンジオタクチック−１，２−ポリブタジエンを含むことが特に好ましい。より引裂強度及に優れたゴム組成物を得ることができる共役ジエン重合体組成物を得ることができる。
【００３３】
（ポリアルケナマー）
ポリアルケナマーとは、シクロオレフィンの開環重合によって得られるポリマーであり、環状ポリマー（環状ポリアルケナマー）及び直鎖状ポリマー（直鎖状ポリアルケナマー）の両方を含んでいる。ポリアルケナマーの実施形態については、前記共役ジエン重合体組成物の製造方法におけるポリアルケナマーの実施形態と同様である。
【００３４】
（共役ジエン重合体組成物中の各成分の割合）
ポリアルケナマーの含有量は、０．１〜２５質量％であることが好ましく、１〜２０質量％であることがより好ましく、１〜１０質量％であることが更に好ましく、１〜５質量％であることが特に好ましい。低燃費性を維持した状態で、引裂強度及び耐摩耗性を向上させることができる。
また、共役ジエン化合物のシンジオタクチック−１，２−重合体を場合、共役ジエン化合物のシンジオタクチック−１，２−重合体の割合は、１〜２５質量％であることが好ましく、１〜２０質量％であることがより好ましい。十分な補強効果を得ることができる。
【００３５】
（共役ジエン重合体組成物の物性）
ム−ニ−粘度（ＭＬ1+4）は、２０〜９０であることが好ましく、３０〜８０であることがより好ましい。共役ジエン重合体組成物の加工性を向上させることができる。  ２５℃で測定した５重量％トルエン溶液粘度（Ｔ−ｃｐ）と１００℃におけるム−ニ−粘度（ＭＬ1+4）との比（Ｔ−ｃｐ／ＭＬ1+4）は、１．０〜５．０であることが好ましく、１．５〜４．５であることがより好ましい。リニアリティが高いポリブタジエンを得ることができる。
数平均分子量（Ｍｎ）は、１５０，０００〜３５０，０００であることが好ましく、１５０，０００〜３００，０００であることがより好ましい。重量平均分子量（Ｍｗ）は、３５０，０００〜７００，０００であることが好ましく、３５０，０００〜６５０，０００であることがより好ましい。ｚ平均分子量（Ｍｚ）は、５００，０００〜１，５００，０００であることが好ましく、５００，０００〜１，２００，０００であることがより好ましい。分子量を前記範囲内とすることで、低燃費性及び加工性に優れたポリブタジエンを得ることができる。
数平均分子量（Ｍｎ）と重量平均重合度（Ｍｗ）との比（Ｍｎ／Ｍｗ）は、１．８〜３．０であることが好ましく、１．９〜２．９であることがより好ましい。重量平均分子量（Ｍｗ）とｚ平均分子量（Ｍｚ）との比（Ｍｚ／Ｍｗ）は、１．８〜３．０であることが好ましく、１．９〜２．９であることがより好ましい。分子量を前記範囲内とすることで、低燃費性及び加工性に優れたポリブタジエンを得ることができる。
【００３６】
＜ゴム組成物＞
本発明のゴム組成物は、前記共役ジエン重合体組成物を含む。ゴム組成物は前記共役ジエン重合体組成物以外のジエン系重合体と、ゴム補強剤とを更に含むことが好ましい。
【００３７】
（ジエン系重合体）
ジエン系重合体としては、加硫可能なゴムが好ましく、具体的には天然ゴム（ＮＲ）、エチレンプロピレンジエンゴム（ＥＰＤＭ）、ニトリルゴム（ＮＢＲ）、ブチルゴム（ＩＩＲ）、クロロプレンゴム（ＣＲ）、ポリイソプレンゴム（ＩＲ）、ハイシスポリブタジエンゴム、ローシスポリブタジエンゴム（ＢＲ）、スチレン−ブタジエンゴム（ＳＢＲ）、ブチルゴム、塩素化ブチルゴム、臭素化ブチルゴム等を挙げることができる。これらのゴムは単独でも、二種以上組合せて用いても良い。
【００３８】
（ゴム補強剤）
各種のカーボンブラック、シリカ、活性化炭酸カルシウム、超微粒子珪酸マグネシウム等の無機補強剤が挙げられる。これらの中でも、通常、カーボンブラック及びシリカが好ましい。これらのゴム補強剤は単独でも、二種以上組合せて用いても良い。
【００３９】
シリカは、二酸化珪素（一般式ＳｉＯ２で示される）の他に、無水ケイ酸、含水ケイ酸、ケイ酸カルシウム、ケイ酸アルミニウム等のケイ酸塩などのケイ酸系充填材が挙げられる。また、乾燥シリカ、沈殿法シリカ、ゲル法シリカ、コロイダルシリカなどシリカの凝集状態、及び湿式法、乾式法などの製造方法について特に制限されない。これらは単独で使用してもよく、２種以上を併用してもよい。好ましくは、耐摩耗性の優れた湿式シリカが挙げられる。
【００４０】
（その他の成分）
本発明に係るゴム組成物には、必要に応じて、加硫剤、加硫助剤、老化防止剤、充填剤、プロセスオイル、亜鉛華、ステアリン酸など、通常ゴム業界で用いられる配合剤を含んでもよい。
【００４１】
加硫剤としては、公知の加硫剤、例えば硫黄、有機過酸化物、樹脂加硫剤、酸化マグネシウムなどの金属酸化物などを用いることができる。加硫剤は、ゴム成分１００質量部に対して０．５〜３質量部程度を配合することが好ましい。
加硫助剤としては、公知の加硫助剤、例えばアルデヒド類、アンモニア類、アミン類、グアニジン類、チオウレア類、チアゾール類、チウラム類、ジチオカーバメイト類、キサンテート類などを用いることができる。
【００４２】
老化防止剤としては、アミン・ケトン系、イミダゾール系、アミン系、フェノール系、硫黄系及び燐系などが挙げられる。
充填剤としては、シリカ、炭酸カルシウム、塩基性炭酸マグネシウム、クレー、珪藻土等の無機充填剤、カーボンブラック、再生ゴム、粉末ゴム等の有機充填剤が挙げられる。
プロセスオイルは、アロマティック系、ナフテン系、パラフィン系のいずれを用いてもよい。
【００４３】
（ゴム組成物の製造方法）
ゴム組成物は、前記各成分を通常行われているバンバリー、オープンロール、ニーダー、二軸混練り機などを用いて混練りすることで得られる。
具体的には、本発明のゴム組成物は、前記ポリブタジエン単独で、または前記ジエン系重合体を混合し、必要に応じてプロセス油で油展し、次いでカーボンブラックなどの充填剤、加硫剤、加硫促進剤その他の通常の配合剤を加えて加硫し、タイヤ、ホース、ベルト、クローラ、その他の各種工業用品等の機械的特性、耐摩耗性等が要求されるゴム用途に使用することができる。
【００４４】
（各成分の割合）
ゴム組成物の混合割合は、好ましくは、前記共役ジエン重合体組成物９０〜５質量部と、前記以外のジエン系重合体１０〜９５質量部とからなるゴム成分１００質量部と、ゴム補強剤２０〜１２０質量部である。
【００４５】
（ゴム組成物の用途）
ゴム組成物は、タイヤ、防振ゴム、ベルト、ホース、免震ゴム、履物部材等の各種のゴム用途に使用することができる。その場合、ゴム成分中に前記共役ジエン重合体組成物を１０重量％以上含有することが好ましい。
【００４６】
＜タイヤ用ゴム組成物及びタイヤ＞
タイヤは、前記ゴム組成物を用いてなる。タイヤ用ゴム組成物としては、前記共役ジエン重合体組成物と、前記共役ジエン重合体組成物以外のジエン系重合体とからなるゴム成分と、ゴム補強剤とを含み、前記ゴム成分１００質量部に対して前記ゴム補強剤を３０〜８０質量部含有することが好ましい。
また、タイヤ用ゴム組成物は、前記共役ジエン重合体組成物以外のジエン系重合体を含み、前記共役ジエン重合体組成物９０〜５質量部に対して、前記共役ジエン重合体組成物以外のジエン系重合体１０〜９５質量部を配合することが好ましい。タイヤ用ゴム組成物に配合されるジエン系重合体としては、天然ゴム、スチレン−ブタジエンゴム、及びポリイソプレンのうち少なくとも一種を含むことが好ましい。
【実施例】
【００４７】
＜共役ジエン重合体組成物の評価＞
（シンジオタクチック−１，２−ポリブタジエン（ＳＰＢ）の濃度）
共役ジエン重合体組成物２ｇを２００ｍＬのｎ−ヘキサンで４時間ソックスレー抽出した後の抽出残部を、共役ジエン重合体組成物のＳＰＢ濃度（質量％）として算出した。
【００４８】
（ムーニー粘度（ＭＬ１＋４、１００℃））
ＪＩＳ−Ｋ６３００−１に従いムーニー粘度計（島津製作所製）を使用して１００℃で１分間予熱したのち、４分間測定してゴムのムーニー粘度（ＭＬ１＋４、１００℃）を求めた。
【００４９】
（数平均分子量（Ｍｎ）、重量平均分子量（Ｍｗ）及びｚ平均分子量（Ｍｚ））
数平均分子量（Ｍｎ）、重量平均分子量（Ｍｗ）及びｚ平均分子量（Ｍｚ）は、ＧＰＣ法（東ソー製ＨＬＣ−８２２０）により、標準ポリスチレン換算により算出した。溶媒はテトラヒドロフランを用い、カラムはＳｈｏｄｅｘ製ＫＦ−８０５Ｌを２本直列に接続し、検出器は示差屈折計（ＲＩ）を用いた。  
【００５０】
（分子量分布（Ｍｗ／Ｍｎ、Ｍｚ／Ｍｗ））
分子量分布は、前記方法により求めた数平均分子量（Ｍｎ）、重量平均分子量（Ｍｗ）及びｚ平均分子量（Ｍｚ）の比から算出した。
【００５１】
＜ゴム組成物の評価＞
（引裂強度）
ゴム組成物の引裂強度の指標として、ロール混合送り出し方向に対して平行方向と垂直方向に切り出した２種のトラウザ形試験片を準備し、ＪＩＳ  Ｋ−６２５２：２０１５に準拠して、引裂き試験を行い、試験片が切断に至るまでの最大引裂き力を測定した。比較例３の評価を１００として、実施例３及び比較例４の評価を指数値で表す。また、比較例５の評価を１００として、実施例４の評価を指数値で示す。この指数値が大きい程、引裂強度に優れることを示す。
耐亀裂性の評価
指数値が９５〜１０４以下：×（比較例と同等）
指数値が１０５〜１０９：〇（優れる）
指数値が１１０以上：◎（非常に優れる）
【００５２】
（耐摩耗性）
ゴム組成物の耐摩耗性の指標として、ＪＩＳ  Ｋ６２６４に規定されている測定法に従い、荷重４０Ｎ、スリップ率３０％、２分間でランボーン摩耗量を測定した。比較例３の評価を１００として、実施例３及び比較例４の評価を指数値で表す。また、比較例５の評価を１００として、実施例４の評価を指数値で示す。この指数値が大きい程、耐摩耗性に優れることを示す。  
耐摩耗性の評価
指数値が９５〜１０４以下：×（比較例と同等）
指数値が１０５〜１０９：〇（優れる）
指数値が１１０以上：◎（非常に優れる）
【００５３】
＜共役ジエン重合体組成物の製造例＞
（実施例１）
オートクレーブに、シクロヘキサンを４５０ｍＬ、１，３−ブタジエンを４５０ｍＬ、市販のポリアルケナマー（エボニック製  ＶＥＳＴＥＮＡＭＥＲ８０１２）を３．０ｇ導入し、水を１．９８ｍＭ、ジラウリル−３，３’−チオジプロピオネート（ＴＰＬ）を１４．６ｍＭ添加し７０℃で３０分間溶解させた。その後、ジエチルアルミニウムクロライド（ＤＥＡＣ）を２．６ｍＭ、トリエチルアルミニウム（ＴＥＡ）を０．３ｍＭ、二硫化炭素（ＣＳ２）を２５０μＭ添加し、３０℃で５分間熟成させた。その後、１，５−シクロオクタジエン（ＣＯＤ）を２６．２ｍＭ添加し、温度を６０℃に調節し、オクチル酸コバルト（Ｃｏ（Ｏｃｔ）２）を４．８９μＭ添加して、６０℃でシス−１，４−重合を行った。２−メチル−４，６−ビス（ｎ―オクチルサルファニルメチル）フェノール（２０ｗｔ％エタノール溶液）を０．９ｍＭ添加して反応停止を行った後、重合物を１００℃で真空乾燥し、共役ジエン重合体組成物を得た。
【００５４】
（実施例２）
実施例１の１，５−シクロオクタジエン（ＣＯＤ）を３０．７ｍＭに変更した以外は、実施例１と同様に、シス−１，４−重合を行った。続いて、トリエチルアルミニウム（ＴＥＡ）を３．６５ｍＭ、オクチル酸コバルト（Ｃｏ（Ｏｃｔ）２）を２２．７μＭ添加して、６０℃でシンジオタクチック−１，２−重合を行った。ナフトキノンを５００μＭ、２−メチル−４，６−ビス（ｎ―オクチルサルファニルメチル）フェノール（２０ｗｔ％エタノール溶液）を０．９ｍＭ添加して反応停止を行った後、重合物を１００℃で真空乾燥し、共役ジエン重合体組成物を得た。
【００５５】
（比較例１）
オートクレーブに、シクロヘキサンを４５０ｍＬ、１，３−ブタジエンを４５０ｍＬ、水を１．９８ｍＭ、ジラウリル−３，３’−チオジプロピオネート（ＴＰＬ）を１４．６ｍＭ添加し室温で３０分間溶解させた。その後、ジエチルアルミニウムクロライド（ＤＥＡＣ）を２．６ｍＭ、トリエチルアルミニウム（ＴＥＡ）を０．３ｍＭ、二硫化炭素（ＣＳ２）を２５０μＭ添加し、３０℃で５分間熟成させた。その後、１，５−シクロオクタジエン（ＣＯＤ）を２８．０ｍＭ添加し、温度を６０℃に調節し、オクチル酸コバルト（Ｃｏ（Ｏｃｔ）２）を４．００μＭ添加して、６０℃でシス−１，４−重合を行った。２−メチル−４，６−ビス（ｎ―オクチルサルファニルメチル）フェノール（２０ｗｔ％エタノール溶液）を０．９ｍＭ添加して反応停止を行った後、重合物を１００℃で真空乾燥し、共役ジエン重合体組成物を得た。
【００５６】
（比較例２）
オートクレーブに、シクロヘキサン、１，３−ブタジエン、シスおよびトランス−２−ブテンを主成分とするＣ４留分の重量比が２７／３８／３５となるよう調整した混合溶液を６００ｍＬ、水を１．７１ｍＭ添加し室温で３０分間溶解させた。その後、ジエチルアルミニウムクロライド（ＤＥＡＣ）を３．００ｍＭ、二硫化炭素を２５０μＭ添加し、３０℃で５分間熟成させた。その後、１，５−シクロオクタジエン（ＣＯＤ）を１２．８ｍＭ添加し、温度を６０℃に調節し、オクチル酸コバルト（Ｃｏ（Ｏｃｔ）２）を１０．４μＭ添加して、６０℃でシス−１，４−重合を行った。続いて、トリエチルアルミニウム（ＴＥＡ）を４．５０ｍＭ、水を２．００ｍＭ、オクチル酸コバルト（Ｃｏ（Ｏｃｔ）２）を２５．０μＭ添加して、６０℃でシンジオタクチック−１，２−重合を行った。ナフトキノンを５００μＭ、２−メチル−４，６−ビス（ｎ―オクチルサルファニルメチル）フェノール（２０ｗｔ％エタノール溶液）を０．９ｍＭ添加して反応停止を行った後、重合物を１００℃で真空乾燥し、共役ジエン重合体組成物を得た。
＜ゴム組成物の製造例＞
（実施例３）
実施例１で得られた共役ジエン重合体組成物を用いてゴム組成物を作製した。具体的には、温度９０℃、回転数６８ｒｐｍに設定したラボプラストミル（東洋精機製作所製  ＢＲ−２５０型）を用いて、実施例１の共役ジエン重合体組成物１００質量部、カーボンブラック（ＩＲＢ＃８）６０質量部と、オイル（日本サン石油製  ＳＵＮＴＨＥＮＥ４２４０）１５質量部と、酸化亜鉛（正同化学工業製  酸化亜鉛２種）３質量部と、ステアリン酸（新日本理化製  ステアリン酸５０Ｓ）２質量部とを混合し、計６分間混練した。次に、得られた混練物に、加硫促進剤（三新化学工業製  サンセラーＮＳ）０．９質量部と、加硫剤（細井化学工業製  粉末硫黄）１．５質量部とを６インチロールにより混合することで、配合物を作製した。
【００５７】
次に、得られた配合物を金型に入れてプレス加硫することで、ゴム組成物を作製した。なお、加硫時間は、粘弾性測定装置（アルファテクノロジーズ製  ＲＰＡ２０００）で求めた１５０℃の加硫特性ｔ９０の２倍の時間とした。
【００５８】
（比較例３）
実施例１で得られた共役ジエン重合体組成物を比較例１で得られた共役ジエン重合体組成物に変更した以外は実施例３と同様に実施し、ゴム組成物を得た。
【００５９】
（比較例４）
実施例１で得られた共役ジエン重合体組成物１００質量部を比較例１で得られた共役ジエン重合体組成物９４質量部に変更し、ポリアルケナマー（エボニック製  ＶＥＳＴＥＮＡＭＥＲ８０１２）４質量部を追加した以外は実施例３と同様に実施し、ゴム組成物を得た。
【００６０】
（実施例４）
実施例１で得られた共役ジエン重合体組成物を実施例２で得られた共役ジエン重合体組成物に変更した以外は実施例３と同様に実施し、ゴム組成物を得た。
【００６１】
（比較例５）
実施例１で得られた共役ジエン重合体組成物を比較例２で得られた共役ジエン重合体組成物に変更した以外は実施例３と同様に実施し、ゴム組成物を得た。
【００６２】
【表１】
2022001617.tif 000002
【００６３】
実施例３と比較例３及び４との比較より、１，３−ブタジエンとポリオクテナマーを混合し、シス−１，４−重合を行って得られた共役ジエン重合体組成物を含むゴム組成物は、引裂強度及び耐摩耗性に優れていることが分かる。
また、実施例４と比較例５との比較より、１，３−ブタジエンとポリオクテナマーを混合し、シス−１，４−重合及びシンジオタクチック−１，２−重合を行って得られた共役ジエン重合体組成物を含むゴム組成物は、引裂強度及び耐摩耗性に優れており、特に引裂強度の向上が著しいことが分かる。
以上の結果より、実施例１及び２の共役ジエン重合体組成物は、共役ジエン重合体とポリオクテナマーとの化学的又は物理的な結合（相互作用）により、引裂強度及び耐摩耗性が向上していることが示唆される。
【産業上の利用可能性】
【００６４】
引裂強度及び耐摩耗性に優れたゴム組成物を得ることができる共役ジエン重合体組成物は、各種ゴム組成物の材料として有用である。